(57)【要約】【課題】  無塩素又は完全無塩素漂白方式で行われるクラフトパルプの漂白方法における好適な酸処理条件を提案すること。【解決手段】  無塩素又は完全無塩素漂白方式で行われるクラフトパルプの漂白方法において、アルカリ酸素脱リグニン工程後で且つ無塩素又は完全無塩素漂白工程前に、ｐＨ１．５〜２．５、反応温度７５〜８０℃、反応時間３００〜５００分の条件下でクラフトパルプの酸処理を行う。酸処理用鉱酸は、純粋鉱酸及び／又は他の工程で得られる廃鉱酸とするのがよい。また、酸処理後に得られるパルプのヘキセンウロン酸含有量が酸処理前のそれよりも４０％以上低減され、さらに酸処理後に得られるパルプのカッパー価が酸処理前のそれよりも３０％以上低減されることが推奨される。【特許請求の範囲】
【請求項１】
無塩素又は完全無塩素漂白方式で行われるクラフトパルプの漂白方法であって、アルカリ酸素脱リグニン工程後で且つ無塩素又は完全無塩素漂白工程前において、ｐＨ１．５〜２．５、反応温度７５〜８０℃、反応時間３００〜５００分の条件下でクラフトパルプの酸処理を行うことを特徴とするクラフトパルプの漂白方法。
【請求項２】
酸処理用鉱酸は、純粋鉱酸及び／又は他の工程で得られる廃鉱酸であることを特徴とする請求項１記載のクラフトパルプの漂白方法。
【請求項３】
酸処理後に得られるパルプのヘキセンウロン酸含有量が酸処理前のそれよりも４０％以上低減され、さらに酸処理後に得られるパルプのカッパー価が酸処理前のそれよりも３０％以上低減されることを特徴とする請求項１又は２記載のクラフトパルプの漂白方法。
【発明の詳細な説明】
【技術分野】
【０００１】
本願発明は、無塩素又は完全無塩素漂白の方式で行われるクラフトパルプの漂白方法に関し、さらに詳しくは、クラフトパルプのアルカリ酸素脱リグニン工程後で且つ初段の二酸化塩素そして／またはオゾンの無塩素又は完全無塩素漂白工程前において行われるパルプの酸処理方法に関するものである。
【背景技術】
【０００２】
紙及びパルプの原料となる木材、非木材のチップをクラフト法で蒸解して得られたパルプは、アルカリ酸素脱リグニンと精選洗浄の工程を順次に行い，次いで漂白工程へ移行する。現在、漂白方法として塩素漂白、無塩素漂白（Elemental Chlorine Free：ＥＣＦ）及び完全無塩素漂白（Totally Chlorine Free：ＴＣＦ）の３方法があり、その中で、塩素漂白での元素状塩素、次亜塩素酸塩等の使用による排出漂白排水中の有害有機塩素化合物質負荷は環境に悪影響を及ぼす恐れがあり、近年の環境保護の高まりにより元素状塩素、次亜塩素酸塩等の使用が避けられ、現状では、ＥＣＦとＴＣＦ漂白が主力方法になり、その場合、一般的な使用漂白薬品としては、ＥＣＦ漂白法では二酸化塩素、過酸化水素、オゾン、酸素、苛性ソーダ等、ＴＣＦ漂白法ではキレート剤、過酸化水素、オゾン、酸素、苛性ソーダ及び過酢酸等であるが、ＥＣＦパルプはＴＣＦパルプよりコストが安価であるためＥＣＦ漂白法が現在の主流となりつつある。
【０００３】
一般に、塩素漂白からＥＣＦ漂白へ転換した場合、設備費用をおさえるために塩素段と次亜塩素酸塩段の旧設備を利用するのが企業の有効手段であり、これにより塩素段の代替は初段の二酸化塩素段（Ｄ0段）、次亜塩素酸塩段の代替は過酸化水素段（Ｐ段）となっており、最近、オゾン漂白の導入例もあり、その設置位置は漂白シーケンスの最初または中間にある。
【０００４】
しかしながら、初段を二酸化塩素段とするＥＣＦ漂白法で得られたパルプは、従来塩素漂白法に比べ物流・保管時等における熱退色性が劣り、最終製品である紙の品質を悪化させる（本願発明者の先発明にかかる特願２００３−３３４８４３）。この熱退色性悪化の一原因として漂白パルプ中のヘキセンウロン酸（以下、ＨｅｘＡ）があると知見される。
【０００５】
リグノセルロース物質（木材、非木材）のヘミセルロースであるキシランの側鎖には、４−Ｏ−メチルグルクロン酸残基が存在し、クラフトパルプ化過程でアルカリ加水分解反応を受け、さらに脱メトキシー反応を行い、ＨｅｘＡを生成する（Buchert， J． et al．， Tappi J． 78（11）：125（1995））。
【０００６】
二酸化塩素を用いるＥＣＦ漂白において、ＨｅｘＡはＤ0段の二酸化塩素と反応し無塩素化及び塩素化のジカルボキシル酸を生成し、漂白パルプの熱退色性を悪化させる。ＥＣＦ漂白前に酸処理を行うとパルプ中のＨｅｘＡが酸加水分解され、２−フロン酸と５−カルボキシー−２−フラルデヒドの副産物質を生成することによって晒パルプの熱退色性が改善される（Gellerstedt， G．， Li， J． Carbohydrate Research 294 ： 41−54 （1996））。
【０００７】
一方、オゾンを使用するＥＣＦ漂白では、ＨｅｘＡがオゾンを消費し、蓚酸を生成してこの物質はまたパルプシステムの液のカルシウムと反応し、スケールとなる蓚酸カルシウムを発生してパルプ生産を減産させる原因となる（Vuorinen， T． et al．， 9th International Symposium on Wood and Pulping Chemistry （ISWPC）， Montreal， Quebec， Canada， 1997年6月9日−12日，第2巻、901頁）。つまり、オゾン漂白する前に酸処理を行うとオゾン漂白効率を維持でき、さらに蓚酸カルシウムのスケール問題も避けられる。
【０００８】
一方、後記特許文献などによれば、ＥＣＦパルプやＴＣＦパルプは塩素漂白パルプより漂白薬品コストが高く、その原因としてパルプの漂白薬品を消費する物質は、従来のリグニン以外にＨｅｘＡが大きく関与していること、及びしたがって、ＨｅｘＡを除去できれば、漂白薬品の効率を改善することができる、ということが指摘されている。
【０００９】
そして、その具体的手段として、クラフトパルプの無塩素または完全無塩素漂白の工程前に、同パルプに対して所定の酸処理を施せば、ＨｅｘＡの低減に効果があることも指摘されている。
【００１０】
特許文献１では、その酸処理の具体的方法として、請求項１において、次のような手段を開示している。
【００１１】
特許文献１の特許請求の範囲１
セルロースパルプを加熱し、約８５〜１５０℃の温度で約２〜５のｐＨで処理し、セルロースパルプ中のヘＨｅｘＡの少なくとも約５０％を除去し、パルプのカッパー価を２〜９単位減少させる。
【００１２】
また、無塩素漂白方式で行われるクラフトパルプの漂白方法における酸処理に言及した他の従来例としては、さらに後記特許文献２が存在しており、同特許文献２では、その請求項１ないし２において次のような手段を開示している。
【００１３】
特許文献２の請求項１
アルカリ性薬品にてリグノセルロース物質を蒸解後、酸素脱リグニン工程処理を行うことによってパルプのカッパー価を８〜１５にし、得られたパルプを酸性水溶液中で処理し、前工程の酸素脱リグニン工程対比でパルプのカッパー価換算で３０％以上低下させてパルプのカッパー価を３〜１０とする。
【００１４】
特許文献２の請求項２
酸性水溶液中での処理は、ｐＨ２．５〜４．０、かつ反応温度が８０℃〜１３０℃の条件下で行う。
【００１５】
無塩素漂白方式で行われるクラフトパルプの漂白方法におけるＨｅｘＡの低減について言及したさらに他の従来例としては、後記特許文献３が存在しており、同特許文献３では、その特許請求の範囲において、次のような手段を開示している。
【００１６】
特許文献３の請求項１
酸素脱リグニン後の広葉樹パルプの漂白工程において、ｐＨ＝２．０〜３．０、反応温度８０〜８５℃、反応時間０．５〜５．０時間の条件下、パルプを酸処理する。
【００１７】
【特許文献１】特開平１０−５０８３４６
【特許文献２】特開２０００−２９０８８７
【特許文献３】特開２００３−３４２８８５
【発明の開示】
【発明が解決しようとする課題】
【００１８】
本願発明者は、上記各特許文献に記載されている酸処理方法（カッパー価とＨｅｘＡ低減方法）を種々検討したところ、これらの公知の酸処理方法のほかに、これらとは異なる有用な酸処理方法があることを知見し、本願発明に到達したもので、その具体的内容は以下の通りである。
【課題を解決するための手段】
【００１９】
本願発明は、先ず無塩素又は完全無塩素漂白方式で行われるクラフトパルプ（主として、広葉樹クラフトパルプ）の漂白方法において、アルカリ酸素脱リグニン工程後で且つ無塩素又は完全無塩素漂白工程前において、ｐＨ１．５〜２．５、反応温度７５〜８０℃、反応時間３００〜５００分の条件下でクラフトパルプの酸処理を行うことを基本的特徴とし、これにより上記各特許文献に記載されている酸処理方法と同様な効果が得られるものである。
【発明の効果】
【００２０】
以上のように、本願発明においては、無塩素又は完全無塩素漂白処理によってパルプ（主として、広葉樹クラフトパルプ）を漂白するものであるから、従来の塩素又は塩素系薬品を用いた漂白方法に比して環境への負荷が軽減されるという本来的な効果があり、またその際、新規な酸処理方法を用いることにより、漂白薬品の低減効果が得られるとともに、漂白処理方法されたパルプは、従来の塩素漂白によるパルプに比して熱退色性の改善度が同等か、それ以上であるという効果がある。
【００２１】
また、本願発明の方法で酸処理され、製造されたパルプは、そのような酸処理を行わないで製造されたパルプに比してパルプ粘度は少し低下したものの、強度（裂断長、破裂強度、引裂強度、耐折強度、等）が同等程度もしくはそれ以上向上する、という効果が得られる。
【発明を実施するための最良の形態】
【００２２】
本願発明に適用されるパルプとしては、木材または非木材の：
１）ソーダ／アントラキノン（ＡＱ）法、
２）コンベンショナルクラフト法（ＫＰ）、
３）歩留向上のクラフト法であるポリサルファイド法（ＰＳ）、ＰＳ／ＡＱ法またはチオ尿素法、チオ尿素／ＡＱ法（本願発明者の先発明にかかる特願２００２−３１０６７２）、
４）市販クラフト改良法であるＭＣＣ、ＥＭＣＣ、ＩＴＣ、Ｌｏ−Ｓｏｌｉｄｓ、ＫｏｂｕｄｏMari、Ｃｏｍｐａｃｔ法、
等により製造され、蒸解釜としては連続蒸解釜あるいはバッチ釜の方式のどちらでも良く、また蒸解条件（蒸解温度、Ｈファクター、活性アルカリまたは有効アルカリのパ−センティージ、白液の硫化度等）については特にこだわらないが、アルカリ性酸素脱リグニン処理工程前のカッパー価は１４−２０の範囲が好ましく、そして次にアルカリ性酸素脱リグニン処理を行うものであり、このアルカリ性酸素脱リグニン処理は、低濃度（パルプ濃度：３％−８％）、中濃度（パルプ濃度：８％−１５％）、高濃度（パルプ濃度：２０％−３０％）の方式は特に問わないが、アルカリ性酸素脱リグニン処理工程後（つまり、酸処理工程前）のカッパー価は８−１４の範囲が好ましい。
【００２３】
酸処理に使用する酸の種類は、硫酸、塩酸、硝酸、燐酸等の鉱酸を使用できるが、薬品費用を低減するには、他の工程で発生した廃酸の使用も可能であり、例えば、化学パルプ生産工場では一般的に漂白工程があり、その中で二酸化塩素がオンサイトで製造され、製造方法はＲ２、Ｒ８／ＳＶＰ法等であり、いずれも廃棄物質として廃硫酸があり、この廃硫酸の純度は４−１０Ｎで純粋硫酸の３６Ｎに比べ低いが使用できる。
【００２４】
前記特許文献２と３によると、酸処理時のｐＨを２未満とした場合、ＨｅｘＡの除去は十分であるがパルプの酸加水分解が進み、パルプ粘度並びにパルプ強度の低下が大きく望ましくないとされている。しかし、以下に記載のように本願発明において酸処理時のｐＨは低いほどパルプ粘度が低下するが、ｐＨ１．５以上ではパルプ粘度が低いにもかかわらず酸処理後のパルプの強度が酸処理前のものと同等で、酸処理後パルプからなる紙製品の物理特性への悪影響はなく、つまり酸処理はパルプ繊維を分解せず解重合を行ったことが確認できる。酸処理のｐＨを１．５−２．５とすることにより、酸処理の温度を下げることが可能で、酸処理用の蒸気使用量を低減でき、コストの節減が図れる。
【００２５】
前記特許文献３によると、酸処理時の温度が８０℃未満では、ＨｅｘＡの除去効果がないとされている。しかし、以下に記載のように本願発明においてｐＨ１．５−２．５時の酸処理の温度７５−８０℃の範囲は好適でＨｅｘＡ除去の効果があり、前記特許文献１、２と３記載の酸処理温度８０−１５０℃より低いため、蒸気使用量は少なく、エネルギー費用が安価である。
【００２６】
本願発明の方法における酸処理の反応時間は、３００−５００分の範囲である。反応時間が３００分未満の場合はカッパー価の低下が小さく、後工程の漂白性への効果も小さく好ましくない。また、反応時間が５００分を超えると、酸処理後のパルプは酸処理前のものより白色度が低下し、この場合でもパルプの漂白性への効果も小さく好ましくない。
【００２７】
前記特許文献１、２記載の代表的な酸処理酸条件（温度：９０℃；ｐＨ：３．０；反応時間：１８０分）下で酸処理を行ったパルプと酸処理前のもののカッパー価の差異４１％に対し、本願発明を実施した場合の酸処理後に得られるパルプのカッパー価が酸処理前のそれよりも４１−４２％低下し、前記特許文献１、２の結果とほぼ同等である。酸処理後のカッパー価が４５％以上低下した場合は、パルプの白色度が減少し、後工程のパルプ漂白性への効果も小さく好ましくない。一方、酸処理後のカッパー価が３０％未満しか低下しないと酸処理後のパルプ中の残存リグニンとＨｅｘＡ含有量は高く、後工程の漂白性への効果も小さく好ましくない。
【００２８】
さらに、前記特許文献１、２記載の酸処理酸条件下（ｐＨ：３．０）で得られるパルプのＨｅｘＡ含有量は酸処理前のそれよりも５２．５％低減する。一方、本願発明を実施するにあたって、酸処理後に得られるパルプのＨｅｘＡ含有量は、酸処理前のそれよりも酸処理ｐＨ２．０−２．５の範囲で４８．７％、酸処理ｐＨ１．５−２．０の範囲で４５．４％減少することが確認されており、ＨｅｘＡの除去は十分であり、これらの結果によると、酸処理ｐＨは低いほどＨｅｘＡの除去率が低下し、言換えると、ＨｅｘＡの除去率は酸処理ｐＨに依存することがわかる。また、これらのｐＨで酸処理を行ったパルプのカッパー価が同等であるため、酸処理ｐＨが低いとＨｅｘＡよりもパルプ中の残留リグニンの方が除去しやすくなることがわかる。  
本願発明を実施するにあたっては、酸処理後のパルプは洗浄段を行うことなく、脱水だけで十分であり、そして引き続き多段無塩素漂白にて最終白色度８２〜９０％ＩＳＯとなるようパルプを漂白することが望ましい。この場合、多段無塩素漂白の初段は二酸化塩素段または高濃度オゾン段であることが推奨される。漂白シーケンスとして（AZE）（D1）（D2）；（AZE）（D）（P）；（AZE）（P）（D）；（AD0）（Eo）（D1）（D2）；（AD0）（Eop）（D1）（D2）；（AD0）（Eo）（D1）（P）；（AD0）（Eo）（P）（D1）等が挙げられる。ただし、（）の間は洗浄段、（）内は単独漂白段または洗浄段がない多段漂白段、Aは酸処理、Zは高濃度又は中濃度オゾン漂白、Dは二酸化塩素漂白、Pは過酸化水素漂白、Eはアルカリ抽出、Eoは酸素を添加したアルカリ抽出、Eopは酸素と過酸化水素を添加したアルカリ抽出、D0は初段の二酸化塩素漂白、D1、D2は後段の二酸化塩素漂白を意味する。
【００２９】
さらに、本願発明者の先発明にかかる特願2003−308517には、多段無塩素漂白工程では高濃度オゾン段を含むとともに、高濃度オゾン段後には洗浄段を行うことなく、さらに初期ｐＨ７〜８、最終ｐＨ６〜７、処理時間２０〜４０分の条件下でアルカリ抽出段を行うことを含む技術が開示されている。
【００３０】
以下に、いくつかの試験例を示して本願発明とその実施例をより具体的に説明するが、勿論本願発明はこれらの実施例に限定されるものではない。パルプの品質の測定は次の実験方法を用いて行った。
【００３１】
＜パルプ品質測定方法＞
カッパー価の測定：「ＪＩＳ Ｐ８２１１」記載の方法にてカッパー価を測定した。
【００３２】
ＨｅｘＡの測定：次の文献に詳細に記載した方法にてパルプ中のＨｅｘＡの測定を行った。Gellerstedt， G．， Li， J． “A HLPC Method for the Quantitative Determination of Hexeneuronic Acid Groups in Chemical Pulps”， Carbohydrate Research 294 ： 41−54 （1996）。島津製作所製紫外線スペックトロフォトメーターＵＶ−２６５ＦＳにてＨｅｘＡを測定した。
【００３３】
ｂ*の測定：ＣＩＥシステムのｂ*は、Ｍａｃｂｅｔｈ Ｃｏｌｏｒ−ｅｙｅ試験機にて測定を行った。
【００３４】
白色度の測定：「ＪＩＳ Ｐ８１２３」記載の方法にて白色度を測定した。
【００３５】
粘度の測定：米国「Ｔａｐｐｉ Ｓｔａｎｄａｒｄｓ Ｔ２３０ ｏｍ−８９」記載の方法にて粘度を測定した。
【００３６】
酸処理有及び無のパルプは、「ＪＩＳ Ｐ８２２１−２」記載のＰＦＩミルにより叩解を行い、「ＪＩＳ Ｐ８1２１」記載のカナダ標準ろ水度（フリーネス）でフリーネスを測定した後、「ＪＩＳ Ｐ２２２」及び「ＪＩＳ Ｐ８２２３」記載の方法にて各フリーネス水準での手抄シートを作成し、紙質試験に供した。測定項目は以下に記載する。
【００３７】
裂断長：「ＪＩＳ Ｐ８１１３」記載の方法を基に裂断長を求めた。
【００３８】
比破裂度：「ＪＩＳ Ｐ８１１２」記載の方法を用いて比破裂度として示した。
【００３９】
比引裂度：「ＪＩＳ Ｐ８１１６」記載の方法にて比引裂度を測定した。
【００４０】
耐折度：「ＪＩＳ Ｐ８１１５」記載の方法を基に耐折度を測定した。
【００４１】
（試験例１）
アルカリ酸素脱リグニン後の広葉樹クラフトパルプ（カッパー価１１．１１、粘度２１．４ｍＰａ．ｓ）にｐＨが１．８５になるように硫酸を添加するとともに、７水準の反応時間を変化させ酸処理を行った。酸処理後のパルプは、カッパー価、ＨｅｘＡ、粘度、白色度、ｂ*、裂断長、破裂強度、引裂強度、耐折度を測定した。
【００４２】
酸処理条件：パルプ濃度１０％；ｐＨ１．８５；温度７７℃；反応時間２，３，４，５，６，７時間
（試験例２）
アルカリ酸素脱リグニン後の広葉樹クラフトパルプ（カッパー価１１．１１、粘度２１．４ｍＰａ．ｓ）にｐＨが２．２０になるように硫酸を添加するとともに、７水準の反応時間を変化し酸処理を行った。酸処理後のパルプは、カッパー価、ＨｅｘＡ、粘度、白色度、ｂ*、裂断長、破裂強度、引裂強度、耐折度を測定した。
【００４３】
酸処理条件：パルプ濃度１０％；ｐＨ２．２０；温度７７℃；反応時間２，３，４，５，６，７時間
（試験例３）
アルカリ酸素脱リグニン後の広葉樹クラフトパルプ（カッパー価１１．１１、粘度２１．４ｍＰａ．ｓ）にｐＨが３．１５になるように硫酸を添加するとともに、３水準の反応時間を変化し酸処理を行った。酸処理後のパルプは、カッパー価、ＨｅｘＡ、粘度、白色度、ｂ*、裂断長、破裂強度、引裂強度、耐折度を測定した。
【００４４】
酸処理条件：パルプ濃度１０％；ｐＨ３．１５；温度９０℃；反応時間１，２，３時間
（試験例４）
アルカリ酸素脱リグニン後の広葉樹クラフトパルプ（カッパー価１２．２４、粘度２２．６ｍＰａ．ｓ）にｐＨが１．７８になるように硫酸を添加するとともに、７水準の反応時間を変化し酸処理を行った。酸処理後のパルプは、カッパー価、粘度、白色度、ｂ*を測定した。
【００４５】
酸処理条件：パルプ濃度１０％；ｐＨ１．７８；温度７７℃；反応時間２，３，４，５，６，７時間
（試験例５）
アルカリ酸素脱リグニン後の広葉樹クラフトパルプ（カッパー価１２．２４、粘度２２．６ｍＰａ．ｓ）にｐＨが３．０８になるように硫酸を添加するとともに、７水準の反応時間を変化し酸処理を行った。酸処理後のパルプは、カッパー価、白色度、ｂ*を測定した。
【００４６】
酸処理条件：パルプ濃度１０％；ｐＨ３．０８；温度９０℃；反応時間０．５，１．０，１．５，２．０，２．５，３．０時間
これらの試験例１〜５の結果を表１に示すとともに、これらの試験結果によって示される酸処理条件（ｐＨ、酸処理温度、酸処理時間）と、パルプの諸物性（カッパー価、ＨｅｘＡ含有量、粘度、白色度、ｂ*、裂断長、破裂強度、引裂強度、耐折度、等）の変化の傾向を図１〜図７に示す。
【００４７】
【表１】
2006045736.tif 000002
【００４８】
次に、これらの試験例から得られる知見について説明する。
【００４９】
表１及び図１、図２によると、低ｐＨと低反応温度（たとえば、試験例１の例では、ｐＨ１．８５、温度７７℃、試験例２の例ではｐＨ２．２０、温度７７℃、試験例４の例では、ｐＨ１．７８、温度７７℃）での酸処理は、一般的な高ｐＨ、高反応温度の酸処理（たとえば、試験例３の例では、ｐＨ３．１５、温度９０℃）の最終カッパー価（試験例３の例では、６．５４）と同等のカッパー価になるための反応時間が約２倍必要であった（試験例１の例では、カッパー価６．４６になるまでに約６時間、試験例２の例ではでは、カッパー価６．７１になるまでに約６時間、試験例４の例では、カッパー価６．５１になるまでに約６時間、試験例３の例では、カッパー価が６．５４になるまでに約３時間、それぞれかかっている）。しかし、上記の試験例１，２，４からもわかるように、一般的な酸処理の場合と同等のカッパー価を得るためには、酸処理時間を長くすれば（３００〜５００分）、本願発明の方法のような低温度（７５〜８０℃）でも可能であり、又そのためのｐＨの範囲としては、既述のように、１．５〜２．５が好適である。
【００５０】
また、ＨｅｘＡ低減量についてみても、試験例１の場合は、酸処理時間６時間でＨｅｘＡ低減率が約５４％（８４．４→３９．０ｍｍｏｌ／ｇ絶乾パルプ）、試験例２の場合は、同じく酸処理時間６時間でＨｅｘＡ低減率が約５７％（８４．４→３５．７ｍｍｏｌ／ｇ絶乾パルプ）で、一般的な酸処理方法（たとえば、試験例３における酸処理時間３時間の場合）におけるＨｅｘＡ低減率（約６２％：８４．４→３１．９ｍｍｏｌ／ｇ絶乾パルプ）に比べて実用上の問題はみられない。
【００５１】
さらに、その他のパルプの諸物性についてみても、本願発明の範囲にあるものは、粘度が多少低くなるものの、その他の諸物性（白色度、ｂ＊、裂断長、破裂強度、引裂強度、耐折度、等）については、一般的な酸処理方法のものに比べてほぼ同等の数値が得られることがわかる（図３〜図７参照）。
【実施例】
【００５２】
以上のような知見から、本願発明者は、酸処理後のカッパー価として実用上問題のない数値が得られる範囲のもの（酸処理前のカッパー価より３０％以上低減される範囲のもの）、すなわち、試験例１，２，４において酸処理時間が５時間（３００分）以上のものを本願発明の実施例として規定するものである。
【図面の簡単な説明】
【００５３】
【図１】試験例１と試験例３における、酸処理時間とカッパー価の関係を示すグラフである。
【図２】試験例２と試験例３における、酸処理時間とカッパー価の関係を示すグラフである。
【図３】試験例１，２，３における酸処理時間と白色度の関係を示すグラフである。
【図４】試験例１，２，３における酸処理時間とｂ＊の関係を示すグラフである。
【図５】試験例１，２，３における裂断長と破裂強度の関係を示すグラフである。
【図６】試験例１，２，３における裂断長と引裂強度の関係を示すグラフである。
【図７】試験例１，２，３における裂断長と耐折強度の関係を示すグラフである。
【図１】
2006045736.tif 000003
【図２】
2006045736.tif 000004
【図３】
2006045736.tif 000005
【図４】
2006045736.tif 000006
【図５】
2006045736.tif 000007
【図６】
2006045736.tif 000008
【図７】
2006045736.tif 000009